【事件の表示】
　平成　２年特許願第　８０８３５号「放電管用陰極の製造方法」拒絶査定に対する審判事件［平成　３年１２月１３日出願公開、特開平　３−２８３３４１］について、次のとおり審決する。
【結　論】
　本件審判の請求は、成り立たない。
【理　由】
１．手続きの経緯・本願発明
　本願は、平成２年３月３０日の出願であって、平成１１年９月２６日付け、平成１２年２月１０日付け、平成１３年９月１４日付け及び平成１３年１２月１２日付けの手続補正書によって補正された明細書並びに図面の記載から見て、その請求項１に係る発明は、特許請求の範囲に記載された次のとおりのものと認める。
　
【請求項１】棒状のモリブデン製電極の先端に、あるいは棒状のモリブデン製電極の先端に接合した棒状のモリブデン製支持体の先端に含浸型陰極を配置してなる希ガスを封入した放電管に使用する放電管用陰極の製造方法において、
　前記棒状のモリブデン製電極、あるいは前記棒状のモリブデン製支持体の中心部分に、多孔質タングステン棒を埋め込む工程と、
　該多孔質タングステン棒を埋め込んだ前記棒状のモリブデン製電極、あるいは前記棒状のモリブデン製支持体の先端を、
前記多孔質タングステン棒の露出している部分の面積が０．０２１ｍｍ
２
〜０．５２ｍｍ
２
となるように前記多孔質タングステン棒の露出部分を０．１ｍｍないし０．５ｍｍの長さに抑えるとともに先端角を６０°に制限して
　該多孔質タングステン棒にバリウムを含む化合物を含浸させる工程とにより前記含浸型陰極を形成することを特徴とする放電管用陰極の製造方法。　　　　　　　　　　　　　
　
２．引用刊行物記載の発明
　これに対して、当審における、平成１３年１０月９日付けで通知した拒絶の理由に引用した本願の出願の日前である昭和６２年１０月２１日に頒布された特開昭６２−２４１２３６号公報（以下、「引用刊行物１」という。）には、次の事項が図面とともに記載されている。
（１）「これ等の放電灯は、石英ガラス製容器内に、水銀、Ｘｅガス、Ａｒガス等を封入し、陽電極と陰電極とを対向配置し、両電極間にアーク放電を行わせるものである。ここで電極には、点灯中に消耗が小さいものを用いないと、短期間で管壁が黒化して放電灯の有効寿命を短縮するばかりでなく、電極先端の形状が変形して放電が不安定なものとなる。」（第１頁右欄第５行〜同第１２行）
（２）「第１図（イ）及び（ロ）は、この発明による放電灯用電極を示す図で、第１図（イ）は切削加工する前の電極、第１図（ロ）は切削加工後の電極を示す図である。この図において、１は電極本体、１ａは接続部、１ｂは基体部、１ｃは筒部、２は焼結体、２ａは焼結体に設けられた空気抜き用溝である。電極本体１は、接続部１ａと基体部１ｂと筒部１ｃとから構成され、高融点でかつ展延性に富むＭｏやＴａ、Ｎｂ等の金属により作成する。」（第２頁右下欄第４行〜同第１２行）
（３）「次に、焼結体２について説明する。焼結体２は、電子放射の良好なエミッター粉末を高融点金属粉末に混入添加後、圧縮焼成等の工程を経て作成されたものを用いる。」（第３頁右上欄第１１行〜同第１４行）
（４）「この実施例では、エミッターとして酸化バリウムを用い、高融点金属粉末にタングステンを用いる。」（第３頁左下欄第３行〜同第５行）　
（５）「あるいはまた、高融点金属粉末によってポーラスな焼結体を作成した後、その空孔にエミッターを融解拡散させるか、もしくはエミッターの元の金属の化合物（例えば炭酸バリウムＢａＣＯ３）を溶解もしくは懸濁させた溶液を空孔に毛細管現象を利用して含浸させて、加熱分解する。即ち、
　　　ＢａＣＯ３→ＢａＯ＋ＣＯ２のような化学変化により、エミッター（例えばＢａＯ）が得られる。
　このようにして作成した焼結体２を電極本体１の筒部１ｃに挿入した後、円錐状等に切削加工する。」（第３頁左下欄第１２行〜同右下欄第３行）
　この記載事項によると、引用刊行物１には、
「棒状のモリブデン製電極本体１（電極に相当。）の先端に、焼結体２（含浸型陰極に相当。）を配置してなる希ガスを封入した放電管に使用する放電管用陰極の製造方法において、
　最初に、ポーラスなタングステンの焼結体２（多孔質タングステン棒に相当。）に炭酸バリウムＢａＣＯ３（バリウムを含む化合物）を含浸させる工程、
　次に、前記棒状のモリブデン製電極本体１の筒部１ｃ（中心部分に相当。）に、ポーラスなタングステンの焼結体２（多孔質タングステン棒に相当。）を挿入する（埋め込むに相当。）工程、
　最後に、該ポーラスなタングステンの焼結体２を挿入した前記棒状のモリブデン製電極本体１の先端を、円錐形状に切削し、該円錐形状の頂点近傍に前記ポーラスなタングステンの焼結体２の一部を円錐形状に露出させる工程と、
により前記焼結体２を形成することを特徴とする放電管用陰極の製造方法。」（以下、「引用刊行物１に記載の発明」という。）
が記載されていると認められる。
　
　また、同じく当審における、平成１３年１０月９日付けで通知した拒絶の理由に引用した本願の出願の日前である昭和６０年７月１３日に頒布された特開昭６０−１３１７５１号公報（以下、「引用刊行物２」という。）には、次の事項が図面とともに記載されている。
（１）「第３図にこの実施例の陰極を取り出して示してある。
直径２．４mmの導電路を形成するタングステン棒２０の先端に、直径２．０mm、長さ２．０mmで易電子放射物質であるアルミン酸アルカリ土類を含浸した多孔質タングステン陰極先端部２１を取り付ける。」（第３頁左上欄第１５行〜同右上欄第１行）
（２）「この多孔質タングステン基体に、電子放射物質として、少なくともアルミン酸バリウムを含むアルミン酸アルカリ土類からなる易電子放射物質を含浸させることにより陰極先端部２１が形成される。
この実施例では、
ＢａＯ：ＣａＯ：Ａｌ2Ｏ3が４：１：１のものを含浸させた。」（第３頁右上欄第１８行〜同左下欄第４行）
（３）「含浸剤の蒸発温度が約１２００℃と低いためにこれ以上の高温で動作させると、アーク発光点以外の部分からも含浸剤が蒸発し、発光管内壁が白濁する現象があらわれてくることである。このため、これらの蒸発を抑えるべく、種々の検討を重ねた結果この蒸発量が、金属棒２０と多孔性基体２１の形状に依存していることを発見した。
　第４図に示すように直径Ｄの金属棒に直径が略等しく露出部の長さＬを種々変更して特性を測定した測定例について説明する。
（実施例１）
陰極先端部２１を支持する金属棒２０として、モリブデン製で、直径Ｄ＝１．５mmのものを用いる。直径 Ｄ＝１．５mmで長さＬの異なる陰極先端部２１を以下の４種類用意する。陰極先端部２１の内部構造と含浸させられている易電子放射物質の組成は実施例１の場合と異ならない。以下の実施例群においても同様である。
Ｌ1＝０．１Ｄ＝０．１５ｍｍ
Ｌ2＝２．０Ｄ＝３．０ｍｍ
Ｌ3＝６．０Ｄ＝９．０ｍｍ
Ｌ4＝１０．０Ｄ＝１５．０ｍｍ、
それぞれの陰極先端部２１をモリブデン製で、直径Ｄ＝１．５mmの金属棒２０に固定して陰極を構成し、４種類の放電管を形成する。」（第４頁右上欄第４行〜同左下欄第８行）
（４）「しかしながら第６図に示すＬ4の光束維持率は１０００時間点灯後には当初の５０％以下に低下している。
この理由は、Ｌが１０Ｄ程度になると、陰極先端部２１の露出部分が多いので先端部以外でも、電子放射物質の蒸発が起こり易く管壁を不透明にすることによる。
１０００時間点灯後には当初の５０％以上の光束維持率を確保するのにはＬが６Ｄ以下（Ｌ3）であることが望まれる。
また、０．１Ｄ以下では電子放射物質の供給がスムーズに行われず、アークが不安定となる可能性があるから、Ｌは０．１Ｄを超えることが好ましい。
これ等の結果を勘案すると金属棒をモリブデンにして陰極先端部を支持するときは、陰極先端部の露出部の長さＬは、前記金属棒の直径Ｄに次の関係を成立させることが好ましい。
０．１＜（Ｌ／Ｄ）＜６。」（第４頁左下欄第２０行〜同右下欄第１７行）
　
　さらに、同じく当審における、平成１３年１０月９日付けで通知した拒絶の理由に引用した本願の出願の日前である昭和６１年１０月１８日に頒布された特開昭６１−２３３９６０号公報（以下、「引用刊行物３」という。）には、次の事項が図面とともに記載されている。
（１）「第２図にこの実施例の陰極を取り出して示してある。
直径２．０mmの導電路を形成するモリブデン棒２０の先端に、直径２．０mm、長さ２．０mmで易電子放射物質であるアルミン酸アルカリ土類を含浸した多孔質タングステン陰極先端部２１を取り付ける。」（第２頁右下欄第１６行〜第３頁左上欄第２行）
（２）「この多孔質タングステン基体に、電子放射物質として、すくなくともアルミン酸バリウムを含むアルミン酸アルカリ土類からなる易電子放射物質を含浸させることにより陰極先端部２１が形成される。
この実施例では、
ＢａＯ：ＣａＯ：Ａｌ2Ｏ3が４：１：１のものを含浸させた。」（第３頁右上欄第２行〜同第９行）
（３）「第３図からも理解できるように実施例１の光束維持率は従来管よりはわずかに低い。この原因は次のように理解できる。
含浸剤の蒸発温度が約１３００℃と低いためにこれ以上の高温で動作させると、アーク発光点から含浸剤が蒸発し、発光管内壁が白濁する現象が現れてくることである。このため、これらの蒸発を押さえるべく、種々の検討を重ねた結果、この蒸発量が多孔性基体２１の先端の形状に依存していることを発見した。」（第４頁左上欄第６行〜同第１５行）
（４）「陰極先端部２１を支持する金属棒２０として、モリブデン製で、直径Ｄ＝２．０mmのものを用いる。
直径Ｄ＝２．０mmで長さＬ＝３．０mm、先端の角度の異なる陰極先端部２１を以下の４種類用意する。
陰極先端部２１の内部構造と含浸させられている易電子放射物質の組成は実施例１の場合と同じである。
実施例１　　　θ1＝１２０°
　　　　　　　θ　＝１００°　（前述した実施例１）
実施例２      θ2＝８０°
実施例３      θ3＝５０°
実施例４      θ4＝３０°
それぞれの陰極先端部２１をモリブデン製で、直径Ｄ＝２．０mmの金属棒２０に固定して陰極を構成し、４種類の放電管を形成する。」（第４頁右上欄第１行〜同第１７行）
（５）「しかしながら、第４図に示すθ4の光束維持率は１０００時間点灯後には当初の５０％以下に低下している。
この理由は、角θが３０°程度に小さくなると、陰極先端の熱伝導が悪くなり、先端の温度が最適動作温度以上に上昇し、電子放射物質の蒸発が起こり易く、管壁を不透明にすることによる。
１０００時間点灯後には当初の５０％以上の光束維持率を確保するのには、θが５０°以上であることが望まれる。また、θが１２０°以上では逆に陰極先端の熱伝導がよすぎて温度が最適動作温度まで上昇しないために、電子放射物質の提供がスムーズに行われず、アークが不安定となる可能性があるから、θは１２０°を超えないことが望ましい。
これ等の結果を勘案すると多孔質の高融点金属基体の先端の角度θは５０°以上で１２０°より小さいことが望ましい。」（第４頁左下欄第９行〜同右下欄第６行）
　
３．対比・判断
　本願請求項１に係る発明と引用刊行物１に記載の発明とを対比すると、両者は
【一致点】
「棒状のモリブデン製電極の先端に含浸型陰極を配置してなる希ガスを封入した放電管に使用する放電管用陰極の製造方法において、
　前記棒状のモリブデン製電極の中心部分に、多孔質タングステン棒を埋め込む工程と、
　該多孔質タングステン棒を埋め込んだ前記棒状のモリブデン製電極の先端を、円錐形状に切削し、該円錐形状の頂点近傍に前記多孔質タングステン棒の一部を円錐形状に露出させる工程と、
　該多孔質タングステン棒にバリウムを含む化合物を含浸させる工程とにより前記含浸型陰極を形成することを特徴とする放電管用陰極の製造方法。」で一致し、
【相違点１】
　請求項１に係る発明では、多孔質タングステン棒にバリウムを含む化合物を含浸させる工程が、最後の工程となっているのに対し、引用刊行物１に記載の発明では、該工程が最初の工程となっている点、
【相違点２】
　請求項１に係る発明では、
多孔質タングステン棒の露出している部分の面積が０．０２１ｍｍ
２
〜０．５２ｍｍ
２
となるように前記多孔質タングステン棒の露出部分を０．１ｍｍないし０．５ｍｍの長さに抑えるとともに先端角を６０°に制限して
多孔質タングステン棒の露出部分の面積、長さ
先端角
で相違する。
　
　上記【相違点１】について検討すると、
多孔質タングステン棒にバリウムを含む化合物を含浸させる工程を、他の二つの工程に対してどのような順序とするかは、バリウムを含む化合物の含浸のし易さや多孔質タングステン棒の加工のし易さといったことを考慮して、当業者が適宜決定し得ることである。
　上記【相違点２】について検討すると、
上記引用刊行物２には、１０００時間点灯後に当初の５０％以上の光束維持率を確保するために、多孔質タングステン陰極先端部２１の
露出部分を多くしないように
露出部分を最小限
露出している部分の面積
ポーラスな焼結体２の円錐形状に露出された部分の面積
ポーラスな焼結体２の円錐形状に露出された部分
　また、上記引用刊行物３には、１０００時間点灯後に当初の５０％以上の光束維持率を確保するために、直径Ｄ＝２．０mmで長さＬ＝３．０mmである多孔質タングステン陰極先端部２１の先端の角度を５０°以上とすること、そして、アークの安定性を確保するために、先端の角度を１２０°以下とすること、つまり、
放電を維持し安定性を確保するために
放電の維持・安定性を考慮して
　そして、「多孔質タングステン棒の露出している部分の面積が０．０２１ｍｍ２〜０．５２ｍｍ２となるように」との構成は、多孔質タングステン棒の長さ及び先端角が、それぞれ、０．１ｍｍないし０．５ｍｍ、６０°と限定されたことにより必然的に導き出されるタングステン棒の露出部分の面積を述べたものに過ぎないから、上記構成がタングステン棒の露出部分の長さ及び先端角の数値限定に新たな構成を付け加えるものではない故、この点には何らの困難性も認められない。
　
４．むすび
　したがって、本願請求項１に係る発明は、引用刊行物１、引用刊行物２及び引用刊行物３に記載の発明に基づいて当業者が容易に発明をすることができたものであるので、特許法第２９条第２項の規定により特許を受けることができない。